(57)【要約】      （修正有）【課題】凹凸面に対する追従性に優れるため高い防水性を有し、且つ屋外使用に耐えうる耐摩耗性、耐候性を有するとともに、軽量化の面でも考慮された防水片面粘着テープを提供すること。【解決手段】ウレタン樹脂又はアイオノマー樹脂からなる保護フィルム層１と、厚さ０．３ｍｍ以上のポリエチレンフォーム層２とが積層された支持体３に対し、該支持体のポリエチレンフォーム面に（メタ）アクリル酸エステルを主成分とした粘着剤組成物４を積層した防水片面粘着テープを用いる。さらに保護フィルム層とポリエチレンフォーム層との層間に、厚さ０．０１〜０．１０ｍｍのアルミ箔層６が積層されていることが好ましい。【選択図】図２
2010121014.tif 000002
【特許請求の範囲】
【請求項１】
ウレタン樹脂又はアイオノマー樹脂からなる保護フィルム層と、厚さ０．３ｍｍ以上のポリエチレンフォーム層とが積層された支持体に対し、該支持体のポリエチレンフォーム面に（メタ）アクリル酸エステルを主成分とした粘着剤組成物を積層したことを特徴とする防水片面粘着テープ。
【請求項２】
保護フィルム層とポリエチレンフォーム層との層間に、さらに厚さ０．０１〜０．１０ｍｍのアルミ箔層が積層された支持体であることを特徴とする、請求項１に記載の防水片面粘着テープ。
【発明の詳細な説明】
【技術分野】
【０００１】
本発明は、主にトラックの荷台、コンテナのリベット固定部分、目地部等の防水に使用される、防水性、作業性、耐候性に優れるとともに軽量化された防水片面粘着テープに関する。
【背景技術】
【０００２】
自動車、トラック、鉄道、航空機等の輸送機器、あるいは冷蔵庫、洗濯機等の家電製品、住宅・建築における構造物等の組み立てにおいては、鉄板やアルミ板等の金属パネル部材が使用されるが、それらのパネル部材は、端部を互いに重ね合わせ、リベット止め、ネジ止め等により固定されて、組み立てられる。そして、それらの部材パネルの重ね合わせ部位の段差部分あるいはネジやリベット等による接合部分には、水の進入を防ぐためのシール処理を行う必要がある。
【０００３】
そのようなシール処理としては、一般に液状のシーリング材によるものが広く行われている。このような液状シーリング材の施工によるシール処理は、例えばカートリッジガンを用いて、シーリング材を付着させる方法を用いるが、確実なシール性と美観性が要求されるため、以下に示すような問題があった。
（１）シーリング材の施工には、熟練を必要とし、且つ作業時間を多く必要とする。
（２）施工してから硬化まで時間を要し、その間は施工部分に外力が加わるような作業を行うことが出来ず養生が必要である。
【０００４】
そこで、これらの問題点を解消するために、近年は、例えば、ポリエステルフィルムとアルミニウム箔とを貼り合わせてなる基材（支持体）の一方に、ブチルゴムをベースとする粘着剤組成物を塗工した防水テープ（特許文献１）等が用いられるようになっている。
【０００５】
【特許文献１】特開平１１−１０６７２０号公報
【発明の開示】
【発明が解決しようとする課題】
【０００６】
しかしながら、このような従来の防水テープは液状のシーリング材に比べ施工性には優れるものの、依然として以下のような問題点があった。
（１）ポリエステルフィルムとアルミニウム箔とを貼り合わせたシートをテープ基材（支持体）としているため、テープの柔軟性に乏しく、パネルの重ね合わせ部分等の凹凸面に貼り合わせる場合、テープを被着体に十分に密着させることが出来ず、シール性が不十分となる。
（２）ブチルゴムをベースとする粘着剤組成物を使用しているため、金属への密着力が弱い一方で、耐熱性がないために夏場の直射日光に晒されるような部位に使用する場合、粘着剤が流動し、周囲を汚染する場合がある。
（３）さらにシーリング材の場合も同様であるが、リベット固定部分を覆う必要があるため、シーリング材の場合はある程度の塗布量、防水テープの場合はある程度の厚みが必要になり、トラックなどの荷台の総重量に影響を与える。
【０００７】
本発明は、上述の問題点を解消するためになされたもので、施工に熟練を必要とせず、施工後の養生も必要としない、さらに、凹凸面に対する追従性に優れるため高い防水性を有し、且つ屋外使用に耐えうる耐摩耗性、耐候性を有するとともに、軽量化の面でも考慮された防水片面粘着テープを提供することを目的とする。
【課題を解決するための手段】
【０００８】
そこで、上述の問題を解決するために鋭意研究した結果、保護フィルム層とフォーム層とからなる支持体と、（メタ）アクリル酸エステルを主成分とした粘着剤組成物を用いることによって上記の問題点を解決できることを見出し、本発明を完成させるに至った。本発明は次の第１と第２の発明から構成される。
【０００９】
すなわち、第１の発明は、ウレタン樹脂又はアイオノマー樹脂からなる保護フィルム層と、厚さ０．３ｍｍ以上のポリエチレンフォーム層とが積層された支持体に対し、該支持体のポリエチレンフォーム面に（メタ）アクリル酸エステルを主成分とした粘着剤組成物を積層したことを特徴とする防水片面粘着テープに関するものである。
【００１０】
第２の発明は、保護フィルム層とポリエチレンフォーム層との層間に、さらに厚さ０．０１〜０．１０ｍｍのアルミ箔層が積層された支持体であることを特徴とする、請求項１に記載の防水片面粘着テープに関するものである。
【発明の効果】
【００１１】
本発明に係る防水片面粘着テープは、凹凸面に対する追従性に優れるため高い防水性、屋外使用に耐えうる耐摩耗性、耐候性、さらには従来の防水片面粘着テープよりも軽量化が図れるという効果を奏する。
【発明を実施するための最良の形態】
【００１２】
以下、本発明の実施の形態を、詳細に説明する。なお、本発明はこれらの例示にのみ限定されるものではなく、本発明の要旨を逸脱しない範囲内において種々の変更を加え得ることは勿論である。
【００１３】
［本発明に係る防水片面粘着テープの構成］
本発明に係る防水片面粘着テープの構成を図１及び図２に示す。
本発明に係る防水片面粘着テープは、基本的には、保護フィルム層（１）とフォーム層（２）とから構成される支持体（３）に対し、そのフォーム層の面に形成された粘着剤層（４）とから構成されるものである。なお、図中５で示されるセパレータ（はく離紙）は必須の構成ではないが、製品形態によって適宜採用することができる。
また、図２に示すように、さらに保護フィルム層（１）とフォーム層（２）との層間にアルミ箔層（６）を設けるのが好ましい。
【００１４】
［保護フィルム層について］
本発明に係る防水片面粘着テープの支持体を構成する保護フィルム層は、後述するウレタン樹脂又はアイオノマー樹脂をフィルム状に成型したものからなり、フォーム層を保護することで防水片面粘着テープに耐摩耗性、耐候性を付与するものである。
保護フィルム層の厚さは、用途によって様々な厚みとすることが可能であるが、通常０．０１ｍｍ〜１．００ｍｍの範囲であり、好ましくは０．０５〜０．３０ｍｍである。保護フィルム層の厚さが０．０１ｍｍ未満であると、フィルムの強度が低下するため、例えば、テープが部材に貼り合わされた状態で、上から人が踏むような場合、フィルムが破れ、シール性が得られなくなる。また、厚さが１．００ｍｍ以上となると、パネルの重ね合わせ部分の段差やリベットあるいはネジの凹凸にテープが追従することが出来なくなり、止水性に悪影響を及ぼす。
【００１５】
本発明における「ウレタン樹脂」とは、分子内に複数の水酸基を有する比較的高分子量のポリオール、比較的低分子量のポリオール及び分子内に複数のイソシアネート基を有するポリイソシアネート化合物とを重付加反応させることによって得られるウレタン結合を有する樹脂である。ウレタン樹脂は、高分子量ポリオールとポリイソイアネート化合物からなるソフトブロックと、低分子量ポリオールとポリイソシアネート化合物からなるハードブロックとを含有する。
上記のウレタン樹脂の市販品としては、日本ポリウレタン工業（株）製「ミラクトランＥ３８５」、「ミラクトランＥ３７５」、「ミラクトランＰ３９５」、クラレ（株）製「クラミロンＵ８１６５」等が挙げられる。また、ウレタン樹脂フィルムの市販品としては、日本マタイ（株）製「エスマー」、シーダム（株）製「ハイグレス」等が挙げられる。
【００１６】
本発明における「アイオノマー樹脂」とは、オレフィンとα，β−不飽和カルボン酸との共重合体におけるカルボキシル基の一部または全部が金属陽イオンによって、分子間でイオン的に架橋されたポリマーからなる樹脂のことである。アイオノマー樹脂に用いられるオレフィンとしては、エチレン、プロピレン等の公知のオレフィンが挙げられる。α，β−不飽和カルボン酸としては、アクリル酸、メタクリル酸等が挙げられる。金属陽イオンとしては、アルカリ土類金属（ナトリウム、カリウム、マグネシウム等）、アルカリ金属、亜鉛、銀、銅等の任意の金属の陽イオンが挙げられる。
上記のアイオノマー樹脂の市販品としては、三井・デュポンケミカル（株）製「ハイミラン１５５４」、「ハイミラン１６０１」、「ハイミラン１６５０」、「ハイミラン１６５２ＵＶ」、「ハイミラン１７０２」、「ハイミラン１８５６」等が挙げられる。また、アイオノマー樹脂フィルムの市販品としては、タマポリ（株）製「ＨＭ−０７」、「ＨＭ−５２」等が挙げられる。
【００１７】
また、上記ウレタン樹脂又はアイオノマー樹脂中には、必要に応じて、酸化防止剤（老化防止剤）、熱安定剤、光安定剤、紫外線吸収剤等各種の添加剤が添加されていてもよい。特に、屋外にて直射日光に晒される用途においては、耐候性、耐変色性を向上させるために、酸化防止剤（老化防止剤）、熱安定剤、光安定剤、紫外線吸収剤を添加することが好ましい。
【００１８】
［フォーム層について］
本発明に係る防水片面粘着テープの支持体を構成するフォーム層はポリエチレンフォームからなり、軽量化を図りながらも防水性が付与できる。
ここで、ポリエチレンフォーム層の厚さは０．３ｍｍ以上である。厚さを０．３ｍｍ以上とすることで、リベット固定部分をシワが入らず容易に覆うことが可能となる。また、ポリエチレンフォームは発泡倍率が１０〜１５倍であると軽量化が可能となるため好ましい。
このようなポリエチレンフォームの市販品としては、積水化学工業（株）製「ボラーラＩＦ  ＃１００１」、「ボラーラＩＦ  ＃１５０１」、古河電気工業（株）製「スリムエースＺＤ１５００Ｗ」、「スリムエースＩＤ７００Ｗ」等が挙げられる。
【００１９】
［アルミ箔層について］
本発明に係る防水片面粘着テープの支持体には、上述の保護フィルム層とポリエチレンフォーム層との層間に、さらに厚さ０．０１〜０．１０ｍｍのアルミ箔層が積層されているのがさらに好ましい。アルミ箔層を設けることによって、紫外線が遮断されるため、耐候性に優れることになりトラックの荷台に使用した場合に漏水などが起きにくくなる。またトラックが走行中に木の枝や砂利などが荷台に衝突することがあるが、アルミ箔層を設けることで衝突による損傷を防ぎ、漏水などが起きにくくなる。
【００２０】
保護フィルム層とフォーム層、又は、保護フィルム層、アルミ箔層及びフォーム層の積層にあたっては、一般的な接着剤、粘着剤、ホットメルト等が使用できる。ただし各層に十分密着するもの用いる必要がある。また、保護フィルム層とフォーム層、又は、保護フィルム層とアルミ箔層の積層に使用する接着剤、粘着剤、ホットメルト等は、支持体の構成上保護フィルム層を透過した紫外線等にさらされる可能性があるため、耐候性が必要である。
【００２１】
［粘着剤層について］
本発明の防水片面粘着テープにおける粘着剤層に使用される粘着剤は、良好な耐候性や幅広い被着材に良好な密着性が得られることから（メタ）アクリル酸エステルを主成分とする粘着剤が好適に用いられる。該粘着剤組成物は、上記の支持体のポリエチレンフォーム面に塗工・積層される。なお、アクリル酸とメタクリル酸を総称して「（メタ）アクリル酸」と、（メタ）アクリル酸エステルを主成分とした粘着剤組成物を「アクリル系粘着剤」と表記することがある。
【００２２】
アクリル系粘着剤とは、例えば、アルキル基の炭素数が１〜１２のアルキル基を有するアルコールの（メタ）アクリル酸エステルモノマー、好ましくは炭素数が４〜１２のアルキル基を有する（メタ）アクリル酸エステルモノマーの単独重合体もしくは（メタ）アクリル酸エステルモノマー同士の共重合体、又は上記（メタ）アクリル酸エステルモノマーと該（メタ）アクリル酸エステルモノマーと共重合可能な重合性モノマーとの共重合体等を主成分としてなるものが挙げられる。
【００２３】
上記アルキル基の炭素数が４〜１２のアルキル基を有する（メタ）アクリル酸エステルモノマーとしては、特に限定されず、例えば、（メタ）アクリル酸ｎ−ブチル、（メタ）アクリル酸２−エチルヘキシル、（メタ）アクリル酸イソオクチル、（メタ）アクリル酸ｎ−オクチル、（メタ）アクリル酸イソノニル、（メタ）アクリル酸ラウリル等を挙げることができる。これらは、単独で、又は組み合わせて用いることができるが、得られる粘着剤の粘着性や、粘着力と凝集性とのバランスに優れたものとするために、通常、ホモポリマーのガラス転移温度（Ｔｇ）が−５０℃以下の（メタ）アクリル酸アルキルエステルを主成分とし、さらに、（メタ）アクリル酸メチル、（メタ）アクリル酸エチル等の低級のアルコールの（メタ）アクリル酸エステルを併用することが好ましい。
【００２４】
また、これらの（メタ）アクリル酸エステルモノマーと共重合可能なモノマーとしては、（メタ）アクリル酸、マレイン酸、フマル酸、イタコン酸等のカルボキシル基含有モノマー又はその無水物や（メタ）アクリル酸２−ヒドロキシエチル、（メタ）アクリル酸４−ヒドロオキシブチル、ポリオキシエチレン（メタ）アクリレート、ポリオキシプロピレン（メタ）アクリレート、カプロラクトン変成（メタ）アクリレート等の水酸基含有モノマー等が挙げられる。
【００２５】
また、その他の重合性単量体成分として、（メタ）アクリル系ポリマーのガラス転移点や粘着性を調整するための重合性モノマーなどを、本発明の効果を損なわない範囲で使用することができる。
その他の重合性単量体成分としては、たとえば、スルホン酸基含有モノマー、リン酸基含有モノマー、シアノ基含有モノマー、ビニルエステル類、芳香族ビニル化合物などの凝集力・耐熱性向上成分や、カルボキシル基含有モノマー、酸無水物基含有モノマー、ヒドロキシル基含有モノマー、アミド基含有モノマー、アミノ基含有モノマー、イミド基含有モノマー、エポキシ基含有モノマー、Ｎ−アクリロイルモルホリン、ビニルエーテル類等の接着力向上や架橋化基点として働く官能基を有す成分を適宜用いることができる。その他の成分は１種又は２種以上併用して用いることができる。
【００２６】
上述のアクリル系粘着剤としては、従来公知のものが使用でき、アクリル系ポリマーを有機溶剤に溶解した溶剤型粘着剤、１００％樹脂部分の熱溶融型粘着剤、紫外線硬化型粘着剤、水媒体中に粘着性乳化重合体を分散させたエマルジョン型粘着剤の中から、必要に応じて、使用することが出来る。中でも、溶剤型アクリル系粘着剤は、各種被着体に対する接着性、耐熱性、耐水性に優れ、且つ、必要に応じて、容易に着色剤を添加することが可能であることから、特に好ましい。一般に、エマルジョン型アクリル系粘着剤は、乳化剤を含むため耐水性が不十分である傾向にあり、また、熱溶融型アクリル系粘着剤は耐熱性が不十分である傾向にある。また、紫外線硬化型アクリル系粘着剤は、紫外線照射時に、紫外線の透過性が必要であるため、着色剤を添加した場合、紫外線の透過性が悪くなり、硬化性が低下するという問題を生じる可能性がある。
【００２７】
上記アクリル系粘着剤は、さらに、例えばイソシアネート系やエポキシ系、金属キレート系の架橋剤を含有して粘着力が調節されているものであってもよい。架橋剤の含有量は特に限定されるものではなく、通常、粘着剤中の上記アクリル系樹脂に対して０．０１〜５．０重量％される。
【００２８】
また、アクリル系粘着剤中には、必要に応じて、粘着性付与剤、無機もしくは有機充填剤、酸化防止剤（老化防止剤）、熱安定剤、光安定剤、紫外線吸収剤等各種の添加剤が添加されていてもよい。
【００２９】
アクリル系粘着剤の市販品としては、コニシ（株）製「ＫＨ１００ＡＮＴ」（溶剤型）、「ＫＨ５４ＮＴ」（溶剤型）、「ＣＷ−１」（エマルジョン型）、綜研化学（株）製「１７００」（溶剤型）、「Ｅ−１０００」（エマルジョン型）、日本触媒（株）製「アロセット８８５０Ｅ」（溶剤型）等が挙げられる。
【００３０】
粘着剤層の塗布厚みについては、用途によって様々な厚みにすることが可能であるが、通常、ドライ厚みで０．０１ｍｍ以上１．００ｍｍ未満の範囲であり、好ましくは０．０３ｍｍ以上０．２０ｍｍ未満である。粘着剤層の厚みが０．０１ｍｍ未満であると、十分な密着力を得られない場合がある。また、粘着剤層の厚みが０．２０ｍｍ以上となると、溶剤型粘着剤を使用する場合、多量の溶剤を乾燥する必要があるため、生産性が著しく悪くなるという不具合が生じる。
【００３１】
［セパレータについて］
本発明に係る防水片面粘着テープには、製造後において流通過程において、粘着剤層を保護する目的でセパレータ（はく離紙）を設けることができる。ただし、その製品形態等によっては、必ずしもセパレータが必要とされない場合もある。
セパレータとしては、従来公知のセパレータ基材が使用できる。例えば、ポリエチレンテレフタレート、ポリエチレン、ポリプロピレン等のプラスチックフィルムや紙等が挙げられるが、入手のしやすさ、使い勝手、価格等の面で紙が好適である。
【実施例】
【００３２】
以下、本発明を実施例に基づいて詳細に説明するが、本発明は実施例に限定されるわけではない。
【００３３】
以下に示す構成からなる防水片面粘着テープを作製し、防水性、耐候性、耐摩耗性、重量、保持力（２３℃、８０℃）の各項目について評価した。評価方法と評価基準は以下のとおりである。
【００３４】
［防水性の試験方法と評価基準］
円筒形のアルミ缶の底板に、リベット（登頂部のサイズ：径１５ｍｍ、高さ５ｍｍ）を打ち付けて取り付けた。防水片面粘着テープ（５０ｍｍ×５０ｍｍ）をテープ中央にリベット登頂がくるように貼り合わせた。貼り合わせ後、アルミ缶に水を入れ、１時間後に漏水の有無を確認した。
評価基準    ○  ：  漏水は確認されなかった
×  ：  漏水が確認された
【００３５】
［耐候性の試験方法と評価基準］
ステンレス板に、防水片面粘着テープ貼り付け、１時間養生後、これをサンシャインカーボンアーク灯式耐光性および耐候性試験機に、テープ表面が照射を受けるように取り付けた。３０００時間照射後、テープの表面状態を観察し、はがれ、割れ、ひび、破れ、ゆがみ、チョーキング（粉が吹いたような状態）がみられるかを確認した。
評価基準    ○  ：  照射前と比較してほとんど変化がみられなかった
×  ：  照射前と比較して上記いずれかの変化がみられた
【００３６】
［耐摩擦性の試験方法と評価基準］
ＪＩＳ  Ｋ７２０５に準拠しテーバー式摩耗試験により評価した。摩耗輪Ｈ１８、荷重１ｋｇで２１０００回転後、摩耗による質量の減量によって評価を行った。
評価基準    ◎  ：  減量が０〜５０ｍｇ以下のもの
○  ：  減量が５０ｍｇを超え３００ｍｇ以下のもの
×  ：  減量が３００ｍｇを超えたもの
【００３７】
［軽量化の評価基準］
防水片面粘着テープ（５０ｍｍ×５０ｍｍ）の重量を測定した。比較対象として幅５０ｍｍ×長さ５０ｍｍ×高さ１０ｍｍに塗布し硬化させたシーリング材（コニシ（株）製「トラック架装用シール」）の重量を測定したところ、１３．１ｇであった。
評価基準  ◎  ：  シーリング材と比較して１０分の１（１．３１ｇ）以下
○  ：  シーリング材と比較して５分の１以下（１．３２〜２．６２ｇ）
×  ：  シーリング材と比較して５分の１を超えている（２．６３ｇ以上）
【００３８】
［保持力の試験方法と評価基準］
２３℃でステンレス板に５０ｍｍ×２５ｍｍの防水片面粘着テープを、接着面積が２５ｍｍ×２５ｍｍとなるように貼り合わせ、２ｋｇロールで圧着した。この試験体を１０分間養生後、２３℃又は８０℃の環境下に１０分間置き、その後テープに２００ｇのおもりを取り付けた（図４）。おもりを取り付けた後、１時間以内に防水片面粘着テープがステンレス板から剥がれるか否かで評価した。
評価基準    ○  ：  １時間後でも剥がれなかった
×  ：  １時間以内に剥がれた
【００３９】
［実施例１］
以下に示す層構造を有する防水片面粘着テープを作成し、各種試験を行った。
・保護フィルム層  ：アイオノマーフィルム
シーダム（株）製  ＳＥＭ１０１−ＣＲ６ＰＥＴ
厚さ０．１ｍｍ  
・フォーム層      ：ポリエチレンフォーム
古河電気工業（株）製  スリムエースＺＤ−１５００−Ｗ
厚さ１．０ｍｍ
・粘着剤層        ：アクリル系粘着剤
コニシ（株）製  ＫＨ５４
厚さ０．０７５ｍｍ
【００４０】
［実施例２］
以下に示す層構造を有する防水片面粘着テープを作成し、各種試験を行った。
・保護フィルム層  ：アイオノマーフィルム
シーダム（株）製  ＳＥＭ１０１−ＣＲ６ＰＥＴ
厚さ０．１ｍｍ
・アルミ箔層      ：アルミ箔（厚さ０．０５ｍｍ）
・フォーム層      ：ポリエチレンフォーム
古河電気工業（株）製  スリムエースＺＤ−１５００−Ｗ
厚さ１．０ｍｍ
・粘着剤層        ：アクリル系粘着剤
コニシ（株）製  ＫＨ５４
厚さ０．０７５ｍｍ
【００４１】
［実施例３］
以下に示す層構造を有する防水片面粘着テープを作成し、各種試験を行った。
・保護フィルム層  ：ウレタン樹脂フィルム
シーダム（株）製  ＤＵＳ６０５−ＣＤＲ
厚さ０．１ｍｍ
・アルミ箔層      ：アルミ箔（厚さ０．０５ｍｍ）
・フォーム層      ：ポリエチレンフォーム
古河電気工業（株）製  スリムエースＺＤ−１５００−Ｗ
厚さ１．０ｍｍ
・粘着剤層        ：アクリル系粘着剤
コニシ（株）製  ＫＨ５４
厚さ０．０７５ｍｍ
【００４２】
［実施例４］
以下に示す層構造を有する防水片面粘着テープを作成し、各種試験を行った。
・保護フィルム層  ：アイオノマーフィルム
シーダム（株）製  ＳＥＭ１０１−ＣＲ６ＰＥＴ
厚さ０．１ｍｍ
・アルミ箔層      ：アルミ箔（厚さ０．０５ｍｍ）
・フォーム層      ：ポリエチレンフォーム
積水化学工業（株）製  ボラーラＨ０５００３
厚さ０．３ｍｍ
・粘着剤層        ：アクリル系粘着剤
コニシ（株）製  ＫＨ５４
厚さ０．０７５ｍｍ
【００４３】
［比較例１］
以下に示す層構造を有する防水片面粘着テープを作成し、各種試験を行った。
・保護フィルム層  ：ウレタン樹脂フィルム
シーダム（株）製  ＤＵＳ６０５−ＣＤＲ
厚さ０．１ｍｍ
・アルミ箔層      ：アルミ箔（厚さ０．０５ｍｍ）
・粘着剤層        ：ブチル系粘着剤
コニシ（株）製  ＷＦ４０７
厚さ１．０ｍｍ
【００４４】
［比較例２］
以下に示す層構造を有する防水片面粘着テープを作成し、各種試験を行った。
・保護フィルム層  ：アイオノマーフィルム
シーダム（株）製  ＳＥＭ１０１−ＣＲ６ＰＥＴ
厚さ０．１ｍｍ
・アルミ箔層      ：アルミ箔（厚さ０．０５ｍｍ）
・フォーム層      ：ポリエチレンフォーム
積水化学工業（株）製  ボラーラＸＬ−Ｈ３００１
厚さ０．１ｍｍ
・粘着剤層        ：アクリル系粘着剤
コニシ（株）製  ＫＨ５４
厚さ０．０７５ｍｍ
【００４５】
［比較例３］
以下に示す層構造を有する防水片面粘着テープを作成し、各種試験を行った。
・フォーム層      ：ポリエチレンフォーム
古河電気工業（株）製  スリムエースＺＤ−１５００−Ｗ
厚さ１．０ｍｍ
・粘着剤層        ：アクリル系粘着剤
コニシ（株）製  ＫＨ５４
厚さ０．０７５ｍｍ
【００４６】
［比較例４］
以下に示す層構造を有する防水片面粘着テープを作成し、各種試験を行った。
・保護フィルム層  ：ポリエステルフィルム
ユニチカ（株）製  エンブレットＳ
厚さ０．０５ｍｍ  
・フォーム層      ：ポリエチレンフォーム
古河電気工業（株）製  スリムエースＺＤ−１５００−Ｗ
厚さ１．０ｍｍ
・粘着剤層        ：アクリル系粘着剤
コニシ（株）製  ＫＨ５４
厚さ０．０７５ｍｍ
【００４７】
実施例及び比較例の各種試験の結果を以下に示す。
［表１］
━━━━━━━━━━━━━━━━━━━━━━━━━━━━━━━━━━━━━━━━
実施例１      実施例２      実施例３      実施例４
━━━━━━━━━━━━━━━━━━━━━━━━━━━━━━━━━━━━━━━━
保護層基材＊１            Ａ            Ａ            Ｕ            Ａ
アルミ箔層                無            有            有            有
フォーム層厚さ＊２      １．０        １．０        １．０        ０．３
━━━━━━━━━━━━━━━━━━━━━━━━━━━━━━━━━━━━━━━━
防水性                    ○            ○            ○            ○
耐候性                    ○            ○            ○            ○
耐摩耗性                  ○            ○            ◎            ○
重量                      ◎            ◎            ◎            ◎
保持力（２３℃）          ○            ○            ○            ○
（８０℃）          ○            ○            ○            ○
━━━━━━━━━━━━━━━━━━━━━━━━━━━━━━━━━━━━━━━━
＊１  ：  Ａ＝アイオノマー樹脂フィルム  ／  Ｕ＝ウレタン樹脂フィルム
＊２  ：  単位＝ｍｍ
【００４８】
［表２］
━━━━━━━━━━━━━━━━━━━━━━━━━━━━━━━━━━━━━━━━
比較例１      比較例２      比較例３      比較例４
━━━━━━━━━━━━━━━━━━━━━━━━━━━━━━━━━━━━━━━━
保護層基材＊３            Ａ            Ａ            無            Ｅ
アルミ箔層                有            有            無            無
フォーム層厚さ＊２        無          ０．１        １．０        ０．３
粘着剤層                ブチル        アクリル      アクリル      アクリル
━━━━━━━━━━━━━━━━━━━━━━━━━━━━━━━━━━━━━━━━
防水性                    ○            ×            ○            ○
耐候性                    ○            ○            ×            ×
耐摩耗性                  ○            ○            ×            ×
重量                      ×            ◎            ◎            ◎
保持力（２３℃）          ○            ○            ○            ○
（８０℃）          ×            ○            ○            ○
━━━━━━━━━━━━━━━━━━━━━━━━━━━━━━━━━━━━━━━━
＊３  ：  Ａ＝アイオノマー樹脂フィルム  ／  Ｅ＝ポリエステル樹脂フィルム
＊２  ：  単位＝ｍｍ
【００４９】
表１に示したとおり、本発明の構成を備えた実施例においては、防水性、耐候性、耐摩耗性、重量、２３℃及び８０℃での保持力において、良好な結果が得られていることがわかる。
一方、表２に示したとおり、本発明の構成を欠く比較例においては、いずれかの評価項目において不具合が認められた。
【産業上の利用可能性】
【００５０】
本発明に係る防水片面粘着テープは、凹凸面に対する追従性に優れるため高い防水性、屋外使用に耐えうる耐摩耗性、耐候性、さらには従来の防水片面粘着テープよりも軽量化が図れることから、主にトラックの荷台、コンテナのリベット固定部分、目地部等の防水に使用することができる。
【図面の簡単な説明】
【００５１】
【図１】本発明の防水片面粘着テープの基本構成を示す説明図である。
【図２】本発明の防水片面粘着テープの他の態様を示す説明図である。
【図３】防水性の試験方法を示す説明図（上面図と側面図）である。
【図４】保持力の試験方法を示す説明図である。
【符号の説明】
【００５２】
１  ：  保護フィルム層
２  ：  フォーム層
３  ：  支持体
４  ：  粘着剤層
５  ：  セパレータ（はく離紙）
６  ：  アルミ箔層
７  ：  円筒形アルミ缶
８  ：  防水片面粘着テープ
９  ：  リベット
１０  ：  ステンレス板
【図１】
2010121014.tif 000003
【図２】
2010121014.tif 000004
【図３】
2010121014.tif 000005
【図４】
2010121014.tif 000006